(57)【要約】【課題】耐クラック性及び生産性に優れたシュープレス用ベルトを提供すること。【解決手段】シュープレス用ベルト１０は、シュー側層２０と、シュー側層２０の外周に形成された基体３０と、基体３０の外周に形成された湿紙側層６０とからなり、シュー側層２０は表面が磨かれたマンドレル上で形成され、基体３０は経糸４０Ａと緯糸４０Ｂの交差部が接合されてなる格子状素材４０と、糸５０Ａを螺旋状に巻込んでなる糸巻層５０とからなる。経糸４０Ａと緯糸４０Ｂの交差部が接合されてなり、経糸４０Ａと緯糸４０Ｂによる屈曲がない格子状素材４０を基体３０の構成要素として用いることにより、ベルト使用時の樹脂層でのクラックの発生を防ぎ、耐久性を向上させることができる。基体形成のために、糸をベルトのマンドレルの軸方向に張る必要がないだけでなく、経糸と緯糸の交差部が接合されているので、マンドレルに巻きつける際に織目のずれを修正する必要がなく、生産性が向上する。【選択図】図１
2005307421.tif 000002
【特許請求の範囲】
【請求項１】
シュープレス装置のプレスロールとシューの間に配置され、基体、湿紙側層、及びシュー側層からなるシュープレスベルトにおいて、
前記シュー側層が表面が磨かれたマンドレル上で形成されたものであり、前記基体が、経糸と緯糸の交差部が接合されてなる格子状素材と、螺旋状に巻き込まれた糸巻層とからなることを特徴とする、
シュープレス用ベルト。
【請求項２】
前記格子状素材の前記経糸が前記緯糸で挟まれ、前記緯糸と前記経糸の交差部が樹脂接着又は熱溶融処理により接合されている、請求項２のシュープレス用ベルト。
【請求項３】
前記格子状素材の前記緯糸が前記経糸より強度が高く、及び／又は前記格子状素材の前記緯糸本数が前記経糸本数より２倍以上多く構成され、前記緯糸が前記マンドレルの軸方向に沿うように前記格子状素材が配置されている、請求項１又は２のシュープレス用ベルト。
【請求項４】
前記格子状素材が前記マンドレルに対して螺旋状に巻き込むように配置されている、請求項１又は２のシュープレス用ベルト。
【請求項５】
前記格子状素材が幅方向の端部が互いに重なり合うように配置されている、請求項１から４のいずれかのシュープレス用ベルト。
【発明の詳細な説明】
【技術分野】
【０００１】
本発明は、シュープレス機構、例えば、抄紙用シュープレスに利用されるベルト、特に、クローズドタイプのシュープレスに利用されるベルトに関する。
【背景技術】
【０００２】
製紙のプレス領域において原単位低下のためにシュープレスの使用が増加しており、その中でもクローズドタイプが設置スペースが小さくて済むこと、又、オイル飛散の弊害が少ないことから主流になりつつある。
【０００３】
前記クローズドタイプのシュープレスに使用されるベルトは、オープンタイプのシュープレスに使用されるベルトに比して抄紙工程中の抄速やニップ圧等の使用条件が過酷になるため、ユーザーからベルトの耐久性向上が強く求められている。
【０００４】
前記クローズドタイプのベルトを製造する技術の中で代表的な方法としてマンドレルを使用した製造技術がいくつか知られている。例えば、芯材に無端状の織物を使用した製造方法が、特許文献１，２に開示されている。また、芯材に無端状のメッシュを使用した製造方法が、特許文献３に開示されている。しかし、これらの製造方法は、ベルトのＭＤ方向の寸法合わせが困難である欠点を有している。
【０００５】
また、織物を使用しない製造方法が、特許文献４、５に開示されている。これらの製造方法はマンドレルの軸方向に糸を一定間隔でしかも全周にわたって張るものであるが、マンドレルの軸方向とほぼ平行に、然も均一な張力の下に糸を弛み無く配置することは難しく、この糸の張り合わせに非常に時間を要するという欠点が内在していた。
【０００６】
また、未硬化樹脂を含浸させたマット状の繊維帯や織物をマンドレルにスパイラル状に巻き付け硬化させる製造方法が、特許文献６，７に開示されている。しかし、これらの製造方法はスパイラルの継ぎ目で剥離が発生し易いという欠点があった。
【０００７】
次に、従来のシュープレス用ベルトの一製造方法を図１０に示す。２本のロールＡ、Ｂ間に無端織物（無端状に製織した織物）Ｃを張設し、織物Ｃの外面に塗布機Ｄによりシュー側層Ｅを含浸塗布して硬化させた後、無端織物ＣをロールＡ、Ｂ間より外して表裏を反転させ、当初内側だった面を外側にしてロールＡ、Ｂ間に掛け直し、織物の外面に湿紙側層Ｆを含浸塗布し、硬化させ全厚を調整後、凹溝Ｇを形成してベルト１を得ていた。
【０００８】
従って、上記従来法では、１）無端織物の一方の面にシュー側層Ｅを、他方の面に湿紙側層Ｆに含浸塗布するために反転させる必要があり、このときベルト内部に歪みが発生する。２）樹脂硬化時に無端織物の製織中に内在した歪みが解放されるため、ベルトの波打ちによる形態の不安定さが起こり得るといった欠点があった。
【０００９】
これに対し、最初に、マンドレルに樹脂層を形成し、その樹脂層の外周に基体を形成し、しかる後、基体を通して最初の樹脂層に接合させるようにさらに樹脂層を形成する製造方法が、特許文献８，９に開示されている。
この製造方法によれば、最初の樹脂層を形成した後、その樹脂層を研磨したり反転させたりする必要がなく、作業効率が飛躍的に改善でき、生産性が向上するという効果を奏するとされている。
【特許文献１】特公平３−５７２３６号公報
【特許文献２】特開昭６４−４５８８８号公報
【特許文献３】特許３２１３５８９号公報
【特許文献４】特表平１−５０３３１５号公報
【特許文献５】特開平８−２０９５７８号公報
【特許文献６】特開平１−２９８２９２号公報
【特許文献７】特表平５−５０５４２８号公報
【特許文献８】特許３４０８４１６号公報
【特許文献９】特開２０００−３０３３７７号公報
【発明の開示】
【発明が解決しようとする課題】
【００１０】
しかし、特許文献８の製造方法で製造されたシュープレス用ベルトは、基体に織物片を用いることから、織布の経糸と緯糸とで形成される交差部において屈曲（以下、「経糸と緯糸による屈曲」という。）があるため、ベルト使用時に交差部への応力集中が大きく、樹脂層にクラックが生じることがあり、耐久性に問題があった。
【００１１】
また、特許文献９の製造方法の場合、特許文献４，５と同様、マンドレルの軸方向に糸を一定間隔でしかも全周にわたって張らなければならず、製造に非常に時間と手間を要するという問題があった。
【００１２】
本発明は、上記問題に鑑み、耐クラック性及び生産性に優れたシュープレス用ベルトを提供することを目的としている。
【課題を解決するための手段】
【００１３】
本発明は、シュープレス装置のプレスロールとシューの間に配置され、基体、湿紙側層、及びシュー側層からなるシュープレスベルトにおいて、前記シュー側層が表面が磨かれたマンドレル上で形成されたものであり、前記基体が、経糸と緯糸の交差部が接合されてなる格子状素材と、螺旋状に巻き込まれた糸巻層とからなることを特徴とするシュープレス用ベルトによって、前記の課題を解決した。
【発明の効果】
【００１４】
本発明によれば、経糸と緯糸の交差部が接合されてなり、経糸と緯糸による屈曲がない格子状素材を基体の構成要素として用いることで、ベルト使用時の樹脂層でのクラックの発生を防ぎ、耐久性を向上させることができる。
また、基体形成のために、糸をベルトのマンドレルの軸方向に張る必要がないだけでなく、経糸と緯糸の交差部が接合されているため、マンドレルに巻きつける際に織目のずれを修正する必要がないので、生産性が格段に向上する。
【発明を実施するための最良の形態】
【００１５】
次に、本発明のシュープレスベルトの実施形態を図面に基づいて説明する。図１は本発明のシュープレスベルトの一部拡大断面図、図２（ａ）はシュー側層の形成過程を示すマンドレルの側面図、（ｂ）は同斜視図、図３は本発明のシュープレスベルトを用いたシュープレス機構の斜視図、図４は基体に用いる格子状素材を説明するための一部平面図、図５はマンドレル表面に形成したシュー側層の外面に基体となる格子状素材を配置する過程を示す斜視図、図６は糸巻層を形成する過程を示す斜視図、図７は糸巻層形成後に接合する過程を示す斜視図である。
【００１６】
図１に示すように、本発明のシュープレス用ベルト１０は、シュー側層２０と、シュー側層２０の外周に形成された基体３０と、基体３０の外周に形成された湿紙側層６０とからなり、シュー側層２０が表面が磨かれたマンドレル上で形成され、基体３０が経糸４０Ａと緯糸４０Ｂの交差部が接合されてなる格子状素材４０と、糸５０Ａを螺旋状に巻き込んでなる糸巻層５０とからなることを特徴とする。
【００１７】
シュー側層２０は、図２（ｂ）に示すように、マンドレルＭの磨かれた表面で形成される。この場合、マンドレルＭの表面には予め剥離剤（図示せず。）を塗布するか、剥離シート（図示せず。）を貼着し、図２（ａ）に示すように、塗布機（ドクターバー又はコーターバー等）Ｔを用いて厚さ＝０．５ｍｍ〜２．０ｍｍ程度に形成される。
【００１８】
本発明のシュープレスベルト１０は、図３に示すように、シュープレス機構１００のプレスロール１０２とシュー１０４との間に通されるため、本発明のシュープレスベルト１０の最内層を構成するシュー側層２０は、シュー１０４に強く接触した状態で常時滑走するので高い平滑性が要求される。この平滑性は前述のようにマンドレルＭの磨かれた表面で確保されるから、平滑性を得るための後加工が不要となる。
【００１９】
なお、マンドレルＭの表面を磨いているのは、本発明のシュープレスベルト１０の最内層の平滑性の確保のみならず、出来上がった本発明のシュープレスベルトの離脱性を良好にする意図もあることは勿論である。また、マンドレルＭには加熱装置（図示せず。）が付属し、シュー側層２０を含む樹脂の硬化を促進できるようになっている。
【００２０】
次に、シュー側層２０の外周に、経糸４０Ａと緯糸４０Ｂの交差部が接合されてなる格子状素材４０と、糸５０ＡをマンドレルＭに対して螺旋状に巻き込んでなる糸巻層５０とにより、基体３０を形成する。
格子状素材４０は、特開２００２−１９４８５５号公報に開示されているもの等が使用できる。特に、本発明においては、例えば、図４に示すような、経糸４０Ａよりも強度が高い緯糸４０Ｂにより糸４０Ａが挟まれ、経糸４０Ａと緯糸４０Ｂの交差部の接合が樹脂接着や熱溶融処理等により行われてなる格子状素材４０を用いることができる。
【００２１】
基体３０の形成方法の一例を、図１及び図５乃至図７に基づいて説明する。
シュー側層２０形成後、最初に、複数枚物の格子状素材４０を、経糸４０Ａよりも強度が高い緯糸４０ＢがマンドレルＭの軸方向Ｊに沿うようにシュー側層２０の外周に１層配置する。この際、マンドレルＭの両端に設置されている格子状素材４０を牽引及び固定するための装置（図示せず。）を使用して、複数枚物の格子状素材４０を其々均一な張力の下に牽引し固定することができる。
ここで、経糸４０Ａより強度の高い緯糸４０ＢをマンドレルＭの軸方向に沿わせたのは、本発明のシュープレスベルト１０に幅方向（ＣＭＤ方向）の強度と寸法安定性を付与するためである。
なお、ここでは格子状素材４０が、経糸４０Ａとそれよりも強度が高い緯糸４０Ｂとからなる格子状素材を説明してきたが、経糸４０Ａと緯糸４０Ｂとが同等の強度からなる糸であって、然も格子状素材を構成する糸本数（メッシュ；本数／ｃｍ）において前記緯糸本数が前記経糸本数より２倍以上多い格子状素材を使用することができる。
【００２２】
また、ベルトの強度向上のために、複数枚物の格子状素材４０をマンドレルＭの軸方向に沿わせて、その幅方向の端部が重なり合うように配置することが好ましい。なお、このように幅方向の端部を重ね合わせても、格子状素材４０は、織布と違って経糸と緯糸による屈曲がないので、ベルト使用時、樹脂層にクラックが生じることはない。
【００２３】
格子状素材４０は、図４に示すような複数枚物でなく、１枚物で構成することも可能であるが、マンドレルＭの両端に設置されている格子状素材４０の牽引及び固定するための装置（図示せず。）を効果的に使用して、格子状素材４０を均一な張力の下に牽引し固定するためには、複数枚物を使う方が好ましく然も格子状素材４０を簡便に配置できる。
また、格子状素材４０は、マンドレルＭの軸方向に沿って配置するものに限るものではなく、例えば、シュー側層２０に対して螺旋状に巻き込むように配置することもできる。この場合も、ベルトの強度向上のために、格子状素材４０の幅方向の端部同士が重なり合うように配置することが好ましい。
【００２４】
次に、格子状素材４０の外周に、糸５０Ａを螺旋状に巻き込んでなる糸巻層５０を形成する。この糸巻層５０は、図６に示すように、糸５０Ａを保有する糸供給装置（図示せず。）に組込まれたボビンＢｏから引き出された糸を、マンドレルＭを回転させながら基体３０の周囲に全域にわたって螺旋状に糸５０Ａを巻き込んで行く。このとき、ボビンＢｏを複数用いて複数条に巻いて行く場合もある。
糸供給装置は、糸５０Ａを螺旋状に巻込んでなる糸巻層５０を形成しながら、それに連動してマンドレルＭの軸方向に沿って移動するための移動装置をも具備している。
この糸巻層５０は、本発明のシュープレスベルト１０にＭＤ方向の強度を付与するのに効果がある。
【００２５】
糸巻層５０形成後、図７に示すように、マンドレルＭを回転させながら、格子状素材４０と糸巻層５０の隙間を塞ぐ程度に上から樹脂を塗布し、基体３０を一体化する。これにより、基体３０が完成する。
このときの樹脂は、格子状素材４０と糸巻層５０の隙間に浸透しやすい粘度となる温度に加熱されていることが好ましい。
【００２６】
これまで、シュープレスベルトの基体３０の成形は、シュー側層２０の外周に格子状素材４０を１層配置し、その外周に糸巻層５０を形成するものとして説明してきたが、格子状素材４０と糸巻層５０の配置形態はこれに限るものではない。
例えば、（１）先に糸巻層５０を形成し、次に格子状素材４０を配置したり、（２）格子状素材４０を複数層配置したり、（３）先に糸巻層５０を形成し、次に格子状素材４０を配置した後、さらに、糸巻層５０を形成したり、（４）先に格子状素材４０を配置し、次に糸巻層５０を形成した後、さらに、格子状素材４０を配置して糸巻層５０を形成すること等、様々な形態が可能である。
なお、格子状素材４０を複数層配置する場合、或る層の幅方向の端部の重なり部分が、他の層の幅方向の端部の重なり部分と重ならないように配置することが好ましい。
【００２７】
さらにその後、前記糸巻層５０の外周に無端状の湿紙側層６０を形成する。湿紙側層６０を形成する樹脂は、格子状素材４０と糸巻層５０とからなる基体３０を通過して含浸し、シュー側層２０の外面と接合して一体化する。シュー側層２０と湿紙側層６０との接合面は、通常、自然に、互いに接合一体化するが、必要に応じて、プライマや接着剤を用いて一体化の程度を向上させてもよい。
【００２８】
前記シュー側層２０及び湿紙側層６０に使用される樹脂は、ゴム、エラストマーの中から選択できるが、好ましくはポリウレタン樹脂が使用される。ポリウレタン樹脂としては、その物性面からすると熱硬化性ウレタン樹脂が好ましく、硬度８０〜９８°（ＪＩＳ−Ａ）の範囲で選択するとよい。勿論、シュー側層２０と湿紙側層６０との硬度は同じでも異なっていてもよい。
【００２９】
前記基体３０として使用する格子状素材４０に用いた緯糸４０Ｂは、前述のように、本発明のシュープレスベルト１０に幅方向（ＣＭＤ方向）の強度を付与するために、図４に示すような、比較的太く剛直な糸、例えば、５００〜１００００デシテックス相当のモノフィラメント糸やマルチフィラメント糸又はこれらの撚糸を用い、これに交差する糸は緯糸４０Ｂの間隔がずれないように支持できれば足りる。
【００３０】
前記格子状素材４０に用いる緯糸４０Ｂの素材は、ベルト使用時の耐久性や寸法安定性のみならず、マンドレルから本発明のシュープレスベルト１０を離脱させる際の牽引力に対する耐久性や離脱を容易にするために、ナイロン、ＰＥＴ、芳香族ポリアミド、芳香族ポリイミド、高強度ポリエチレン等の高いモジュラス、高弾性率の合成繊維がよい。そして、前記格子状素材４０の緯糸４０Ｂが形成する格子の強度が５０〜２５０ｋｇ／ｃｍ、１％モジュラスが５〜４０ｋｇ／ｃｍの範囲にあることが好ましい。また、炭素繊維やガラス繊維等の無機繊維を使用することも可能である。
【００３１】
前記格子状素材４０を、前記シュー側層２０の外周に配置するに際し、シュー側層２０の硬化前（未だ可膠性を保持する間）に、前記マンドレルＭを少しずつ回転させ、緯糸４０ＢがマンドレルＭの軸方向に沿うようにして配置する。このとき、マンドレルＭの両端に設置されている格子状素材４０を牽引及び固定するための装置（図示せず。）を使用する。それにより複数枚物の格子状素材４０は、個々に掴み部材にて掴まれ、均一な張力の下に牽引されつつ固定される。
【００３２】
上記場合、格子状素材４０が１枚物のときは、その寸法をシュー側層２０の円周寸法に対して１００％以上に調整して１周り廻して幅方向端部が重なり合うように被せる。また、格子状素材４０が複数枚物のときは、互いの幅方向の端部が重なり合うように注意することが肝要である。
なお、「端部が重なり合う」というのは、文字通り、上下に重なり合う場合だけでなく、隣合う格子状素材から対向して突出している糸同士が、当該糸を、格子状素材がなす面に沿って直角方向に見たとき重なり合っている場合も含むものとする。
【００３３】
前記糸巻層５０に用いる糸５０Ａの素材は、前記格子状素材４０の緯糸４０Ｂと同様にナイロン、ＰＥＴ、芳香族ポリアミド、芳香族ポリイミド、高強度ポリエチレン等の高強力、高モジュラス、高弾性率の合成繊維からなるモノフィラメント糸やマルチフィラメント糸又はこれらの撚糸が用いられる。
【００３４】
前記糸５０ＡはナイロンやＰＥＴのマルチフィラメント（７０００ｄｔｅｘ）では１０本〜５０本／５ｃｍで巻き込み、また、芳香族ポリアミドからなるマルチフィラメント（３０００ｄｔｅｘ）では１０本〜３０本／５ｃｍで巻き込んで、最終製品の強度が１００〜３００ｋｇ／ｃｍになるように製造することが望ましい。
【００３５】
前記湿紙側層６０の形成は、糸５０Ａを巻き込んで糸巻層５０を形成させた後でもよいが、糸５０Ａの巻き込みと並行して進めることもできる。この湿紙側層６０を形成後、マンドレルＭに付属している加熱装置によって樹脂を加熱硬化させ、さらに本発明のシュープレスベルト１０の目標の厚みに表面を研磨し、必要に応じて表面に凹溝（盲孔でもよい。）７０の仕上げ加工を行い、本発明のシュープレスベルト１０を得る。
【００３６】
しかる後、前記マンドレルＭから本発明のシュープレスベルト１０を離脱させる。この離脱は、前述のように、マンドレルＭ表面に予め剥離材や剥離シートを使用しておき、図８に示すように、ベルト１０の一方の端部をマンドレルＭより径の大きなリングＲに連結し、エア圧、水圧、油圧、又は樹脂の膨張収縮を利用して、リングＲをマンドレルＭから離すことで、簡易に行われる。
従来、このシュープレスベルト成形後の離脱はマンドレルＭとほぼ同一径のリングを使用していたがスムーズに離脱できなかった。それはマンドレルＭの周端部でのシュープレスベルトとの摩擦が非常に強いことが考慮されていなかったためで、本発明においては、ベルト１０の一方の端部をマンドレルＭより径の大きなリングＲに固定し、リングＲをマンドレルＭから離すことで、離脱を簡易に行うことが可能になった。
【実施例】
【００３７】
上記構成による本発明のシュープレスベルトについて、具体的に以下に示す工程により実施例１乃至１０及び比較例１を作製した。
（実施例１）
工程１：適宜駆動手段により回転可能な直径１５００ｍｍのマンドレルの磨かれた表面に剥離剤（ＫＳ−６１：信越化学工業製）を塗布した。次に、マンドレルを回転させながら、マンドレル表面に熱硬化性ウレタン樹脂（ＴＤＩ系プレポリマー（タケネートＬ２３９５［武田製薬製］）とＤＭＴＤＡを含有する硬化剤（ＥＴＨＡＣＵＲＥ３００［アルベマール社製］）とを、Ｈ／ＮＣＯ当量比が０．９７となるように混合したもの）をドクターバーを用いて１ｍｍ厚みに塗布し、マンドレルを回転させたまま室温で１０分間放置し、さらに、マンドレルに付属している加熱装置によって樹脂を７０℃で３０分間加熱し硬化させた。なお、ＥＴＨＡＣＵＲＥ３００は、３，５−ジメチルチオ２，４−トルンジアミンと、３，５−ジメチルチオ２，６−トルンジアミンとの混合物である。
【００３８】
工程２：ＰＥＴ繊維の５０００ｄｔｅｘのマルチフィラメント糸の撚糸を経糸及び緯糸として、経糸が緯糸で挟まれ、緯糸と経糸の交差部がウレタン系樹脂接着により接合されてなる格子状素材（緯糸密度は表１に記載。経糸密度は全実施例共通で１本／ｃｍとした。）を用意した。複数枚物の格子状素材を、緯糸がマンドレルの軸方向に沿い、幅方向の端部が重なり合うように、シュー側層の外周に１層配置した。そして、この格子状素材の外周に、ＰＥＴ繊維の７０００ｄｔｅｘのマルチフィラメント糸を螺旋状に表１に記載したピッチで巻き付けて、糸巻層を形成した。その後、格子状素材と糸巻層の隙間を塞ぐ程度に樹脂を塗り一体化して、基体を形成した。
【００３９】
工程３：糸巻層の上から、前記シュー側層に用いた樹脂と同じ熱硬化性ウレタン樹脂を、５．５ｍｍ厚に含浸コートし、１００℃で５時間加熱硬化させた後、湿紙側層の表面を研磨して全厚が５．０ｍｍ厚になるようにしてから、回転刃でベルトのＭＤ方向に凹溝を形成して本発明のシュープレスベルトを得た。
【００４０】
（実施例２）
工程２において、シュー側層の外周に、糸巻層を形成した後、その外周に、緯糸がマンドレルの軸方向に沿い、幅方向の端部が重なり合うように複数枚物の格子状素材を１層配置し、基体を形成した。
（実施例３）
工程２において、シュー側層の外周に、緯糸がマンドレルの軸方向に沿い、一方の層の幅方向の端部の重なり部分が、他の層の幅方向の端部の重なり部分と重ならないように幅方向の端部を重ね合わせ、複数枚物の格子状素材を２層配置した後、その外周に、糸巻層を形成し、基体を形成した。
（実施例４）
工程２において、シュー側層の外周に、糸巻層を形成した後、その外周に、緯糸がマンドレルの軸方向に沿い、一方の層の幅方向の端部の重なり部分が、他の層の幅方向の端部の重なり部分と重ならないように幅方向の端部を重ね合わせ、複数枚物の格子状素材を２層配置し、基体を形成した。
【００４１】
（実施例５）
工程２において、シュー側層の外周に、螺旋状に巻き込み、幅方向の端部が重なり合うように１枚物の格子状素材１層配置した後、その外周に、糸巻層を形成し、基体を形成した。
（実施例６）
工程２において、シュー側層の外周に、糸巻層を形成した後、その外周に、螺旋状に巻き込み、幅方向の端部が重なり合うように１枚物の格子状素材を１層配置し、基体を形成した。
（実施例７）
工程２において、シュー側層の外周に、螺旋状に巻き込み、幅方向の端部が重なり合うように１枚物の格子状素材を１層配置し、さらに逆向きに、螺旋状に巻き込み、幅方向の端部が重なり合うように格子状素材をもう１層配置し、その外周に、糸巻層を形成し、基体を形成した。
【００４２】
（実施例８）
工程２において、シュー側層の外周に、糸巻層を形成した後、その外周に、螺旋状に巻き込み、幅方向の端部が重なり合うように１枚物の格子状素材を１層配置し、さらに逆向きに、螺旋状に巻き込み、幅方向の端部が重なり合うように格子状素材をもう１層配置し、基体を形成した。
（実施例９）
工程２において、シュー側層の外周に、糸巻層を形成した後、その外周に、緯糸がマンドレルの軸方向に沿い、幅方向の端部が重なり合うように複数枚物の格子状素材を１層配置し、さらにその外周に糸巻層を形成し、基体を形成した。
（実施例１０）
工程２において、シュー側層の外周に、緯糸がマンドレルの軸方向に沿い、幅方向の端部が重なり合うように格子状素材を１周配置した後、その外周に、糸巻層を形成し、さらにその外周に、緯糸がマンドレルの軸方向に沿い、下の格子状素材の幅方向の端部の重なり部分と重ならないように幅方向の端部を重ね合わせ、格子状素材を１周配置し、さらにその外周に糸巻層を形成し、基体を形成した。
【００４３】
（比較例１）
図１０に示すように、二本のロールＡ、Ｂ間に無端織物Ｃを掛けわたし、織物Ｃの表面に、塗布機Ｄにより実施例１と同じ熱硬化性ウレタン樹脂を含浸塗布して加熱硬化させた。その樹脂の外周を研磨してシュー側層Ｅを形成した。
次いで、シュー側層Ｅが内側、無端織物が外側となるように反転させ、その織物の外周にシュー側層に用いた樹脂と同じ熱硬化性ウレタン樹脂を含浸塗布して１００℃で５時間加熱硬化させて湿紙側層Ｆを形成し、湿紙側層Ｆを研磨して全厚を５．０ｍｍ厚にしてから、回転刃でベルトのＭＤ方向に凹溝Ｇを形成して比較例１を得た。
【００４４】
上記実施例１乃至１０と比較例１について、切断強度、耐クラック性等の物性を調べた。
耐クラック性を調べるために使用した装置を、図９に示す。この装置は、実験片１３の両端が、クランプハンドＣＨ、ＣＨにより挟持され、クランプハンドＣＨ、ＣＨが、連動して左右方向に往復移動可能に構成されている。実験片１３における評価面は、回転ロールＲＲ１側に向けられており、プレスシューＰＳが回転ロールＲＲ１方向に移動することにより、実験片１３は加圧される。この装置により、クラックが生じるまでの往復回数を測定し、シュープレスベルトの耐クラック性を調べた。
なお、この際、実験片１３に掛けられる張力は３ｋｇ／ｃｍ、圧力は３６ｋｇ／ｃｍ2、往復速度は４０ｃｍ／秒である。
【００４５】
実施例１乃至１０と比較例１の切断強度、耐クラック性等の物性を表１に示す。
【表１】
2005307421.tif 000003
【００４６】
表１より本発明の実施例は、特に、耐クラック性が比較例に比して優れていることが分かる。
このように、実施例が耐クラック性に優れているのは、比較例の基体は経糸と緯糸による屈曲がある織布からなるため、ベルト使用時における交差部への応力集中によりクラックが発生しやすいのに対し、実施例は、経糸と緯糸の交差部が接合されてなり、経糸と緯糸による屈曲がない格子状素材を基体の構成要素に用いているので、ベルト使用時の樹脂層でのクラックが発生しにくいためと理解される。
【００４７】
以上説明したように、本発明によれば、経糸と緯糸の交差部が接合されてなり、経糸と緯糸による屈曲がない格子状素材を基体の構成要素に用いることにより、ベルト使用時の樹脂層でのクラックの発生を防ぎ、耐久性を向上させることができる。
また、基体形成のために、糸をマンドレルの軸方向に張る必要がないだけでなく、経糸と緯糸の交差部が接合されているため、マンドレルに巻きつける際に織目のずれを修正する必要がないので、生産性が格段に向上するという効果を奏する。
【図面の簡単な説明】
【００４８】
【図１】本発明のシュープレスベルトの一部拡大断面図。
【図２】（ａ）はシュー側層の形成過程を示すマンドレルの断面図、（ｂ）は同斜視図。
【図３】本発明のシュープレスベルトを用いたシュープレス機構の斜視図。
【図４】基体に用いる格子状素材を説明するための一部平面図。
【図５】マンドレル表面に形成したシュー側層の外面に基体となる複数枚物の格子状素材を配置する過程を示す斜視図。
【図６】糸巻層を形成する過程を示す斜視図。
【図７】糸巻層形成後に接合する過程を示す斜視図。
【図８】シュープレスベルト成形後の離脱の過程を示す側面図。
【図９】耐クラック性を調べるために使用した装置の概要図。
【図１０】（ａ）は従来のシュープレス用ベルトの製造過程を示す断面図、（ｂ）は従来方法で得たシュープレスの部分断面図。
【符号の説明】
【００４９】
１０：シュープレスベルト
２０：シュー側層
３０：基体
４０：格子状素材
４０Ａ：経糸
４０Ｂ：緯糸
５０：糸巻層
５０Ａ：糸
６０：湿紙側層
Ｍ：マンドレル
【図１】
2005307421.tif 000004
【図２】
2005307421.tif 000005
【図３】
2005307421.tif 000006
【図４】
2005307421.tif 000007
【図５】
2005307421.tif 000008
【図６】
2005307421.tif 000009
【図７】
2005307421.tif 000010
【図８】
2005307421.tif 000011
【図９】
2005307421.tif 000012
【図１０】
2005307421.tif 000013